(57)【特許請求の範囲】
【請求項１】
水分の非存在下で５℃以下の温度において貯蔵安定性を有するが、水分に暴露されると室温でシリコーンエラストマーへと硬化可能なシリコーンエラストマー組成物であって、該組成物は、次の成分：
（ｉ）ジメチルヒドロキシ末端ジメチルシロキサン：１００重量部、
（ｉｉ）疎水性となるように処理されるまたは処理されない炭酸カルシウム、
（ｉｉｉ）メチルビニルジ（Ｎ−エチルアセトアミド）シラン：２．５〜１０重量部、
（ｉｖ）以下の式：
【化１】
0006297117.tif 000014
を有し、ここで、主鎖上の基はブロック状であっても、ランダムに分布してもよい、アミノキシシリコン化合物：１〜６重量部、及び
（Ｖ）任意の、非反応性トリメチルシリル末端ジメチルシロキサン流体である希釈剤
を無水条件下で混合することによって調製される混合物を含み、
Ｎ，Ｎ−ジメチルホルムアミド（ＤＭＦ）、アセトニトリル、及びＮ−ｎ−ブチルアセトアミドから選択される極性溶媒を含有せず、かつ、
５℃以下の温度で貯蔵される場合に目に見えて部分的に結晶化しない、シリコーンエラストマー組成物。
【請求項２】
前記炭酸カルシウムが、脂肪酸、脂肪酸エステル、ステアリン酸、ステアリン酸の塩、カルボキシレートポリブタジエン、オルガノシラン、オルガノシロキサン、又はオルガノシラザンヘキサアルキルジシラザン若しくは短鎖シロキサンジオールから選択される疎水化処理剤で部分的又は完全に処理される、請求項１に記載の組成物。
【請求項３】
前記炭酸カルシウムが、ステアリン酸カルシウムで処理された炭酸カルシウム及び／又は粉砕炭酸カルシウムから選択される、請求項１又は２に記載の組成物。
【請求項４】
前記希釈剤が、２５℃で１２Ｐａ．ｓを上回る粘度を有する、請求項１〜３のいずれか一項に記載の組成物。
【請求項５】
成分（ｉ）、（ｉｉ）、（ｉｉ）、及び（ｉｖ）を無水条件下で混合して均質混合物を得る工程と、得られた組成物を、水分がこの組成物と接触するのを本質的に排除し、かつこの組成物を本質的に無水条件下で保持する貯蔵容器に入れる工程と、を含む、請求項１〜４のいずれか一項に記載の組成物の調製方法。
【請求項６】
成分（ｉ）及び（ｉｉ）が、残り成分の導入より前に均質混合物に混合される、請求項５に記載の組成物の調製方法。
【請求項７】
アミノキシシリコン化合物（ｉｖ）が、成分（ｉｉｉ）の導入より前に前記均質混合物と混合されるか、又は、成分（ｉｉｉ）及び（ｉｖ）を含む混合物が、前記均質混合物に加えられる、請求項５に記載の方法。
【請求項８】
前記得られた組成物が、該組成物を前記貯蔵容器から取り出すことによって水分に暴露される、請求項５〜７のいずれか一項に記載の方法。
【請求項９】
硬化保護コーティングでコーティングされた表面を有する硬化シリコーンエラストマーの製造方法であって、請求項１〜４のいずれか一項に記載の組成物を、硬化エラストマー表面が得られかつ均質艶消し面が発生するまで水分に暴露する工程と、その後、周囲条件
で硬化可能な水性保護コーティング組成物を、前記硬化エラストマー表面の少なくとも一部の上に塗布する工程であって、前記保護コーティング組成物が、前記保護コーティング組成物が塗布された表面を濡らし、本質的に無欠陥のフィルムを生成する、工程と、その後、前記保護コーティング組成物を硬化できるようにする工程と、を含む、方法。
【請求項１０】
２つのユニットの間の空間を封止する方法であって、請求項１〜４のいずれか一項に記載の組成物を前記空間の中又は上に塗布する工程と、前記組成物を硬化させる又は硬化できるようにする工程と、を含む、方法。
【請求項１１】
前記希釈剤を含まないノンサグ組成物として更に定義される請求項１に記載の組成物であって、前記炭酸カルシウムが未処理であり、平均−１０℃の温度での６カ月の低温貯蔵後の、ＡＳＴＭ  Ｄ４１２に従って測定した破断点伸びが、２０００％より大きい、組成物。
【発明の詳細な説明】
【技術分野】
【０００１】
本発明は、貯蔵安定性を有し、極性溶媒の非存在下で良好な凍結／融解特性を有し、か
つ硬化して低モジュラスシリコーンエラストマーとなる室温加硫性（ＲＴＶ）シリコーン
組成物に関する。
【背景技術】
【０００２】
米国特許第３８１７９０９号は、（Ａ）２５℃で３Ｅ−５〜０．０５ｍ２／ｓ（３０〜
５０，０００ｃｓｔ）の粘度を有する水酸基末端ポリジオルガノシロキサン：１００重量
部、（Ｂ）非酸性、非補強充填剤：０〜１５０重量部、（Ｃ）一般式：
【化１】
0006297117.tif 000002
のアセトアミドシラン類：２〜２０重量部、ここで式中、Ｒはメチル基、ビニル基、又
はフェニル基であり、Ｒ’はメチル、エチル、又はフェニル基である、及び（Ｄ）１分子
当たり１〜１００個のケイ素原子と１分子当たり３〜１０個のアミノキシ基とを有し、前
記アミノキシ基は、一般式−ＯＸを有するアミノキシシリコン化合物：０．２５〜７重量
部、ここで式中、Ｘは一価アミン基又は複素環式アミンのいずれかである。を含む、硬化
して低モジュラスシリコーンエラストマーとなるシリコーン組成物について記述している
。
【０００３】
アミドシラン類（Ｃ）は上述した一般式に基づいて特許請求の範囲に記載されている一
方、発明の詳細な説明には考えられるアセトアミドシラン類（Ｃ）の拡張リストが記載さ
れているが、実施例で用いられているのは、ジメチルジ（Ｎ−メチルアセトアミド）シラ
ン、メチルビニルジ（Ｎ−メチルアセトアミド）シランのみであった。
【０００４】
米国特許第３９９６１８４号がその後に提出されており、米国特許第３８１７９０９号
の実施例に示されている組成物は安定しており、記載通りに有用であるが、特にそれらの
凍結／融解特性及び流動特性に関して多くの否定的な問題が認められることを示した。米
国特許第３９９６１８４号によると、この問題は、米国特許第３８１７９０９号に記載さ
れている組成物は「室温未満（例えば５℃など）に冷却されると結晶を形成することが見
出された」ことによるものであった。米国特許第３９９６１８４号の著者は、この結晶は
、「組成物中の微量の水分及びケイ素結合ヒドロキシル基との反応によって形成される遊
離アミドであるように思われると提案した。結晶の形成と組成物の流動性との間に関連性
があることも確認されている。結晶が存在する場合、その組成物は低温でひどく流動する
ことになり、未硬化のシーラント組成物及び最終的には得られたエラストマーの審美的外
観が悪くなる」。
【０００５】
米国特許第３９９６１８４号に提供されている、特定された結晶化／流動性問題を回避
するための解決策は、Ｎ，Ｎ−ジメチルホルムアミド（ＤＭＦ）、アセトニトリル、及び
Ｎ−ｎ−ブチルアセトアミドから選択される少量の極性溶媒（ＤＭＦが好ましい）を該組
成物に導入することであった。この解決策は、結晶化／流動性の問題を克服した組成物を
もたらしたが、その一方で、そのような溶媒の導入は、毒性揮発性有機物質含量（ＶＯＣ
）を高めることになり、また、得られた硬化エラストマーから溶媒が浸出し、シーラント
が塗布された表面に損傷を与える可能性がある又は隣接する表面上の塗料を溶解する可能
性があるという潜在的な問題をもたらす結果となったという点で、更なる問題をもたらし
た。我々が今日住んでいるよりはるかに環境を意識した世界にあっては、これら溶媒の１
つ以上を含有するこうした組成物は、よりはるかに厳重な規制を満たす必要があり、また
、世界各国の国家環境基準を満たすために、表示義務の対象となる。
【０００６】
米国特許第５０１７６２８号は、ヒドロキシル末端ブロックポリジオルガノシロキサン
（Ａ）、非酸性、非強化処理充填剤（Ｂ）、ジアセトアミド機能シラン（Ｃ）、アミノシ
ロキサン架橋剤（Ｄ）、及び非反応性シリコーン液体希釈剤（Ｅ）から本質的になり、水
分に暴露されると硬化する、アスファルト高速道路接続部シーラントとして使用するため
のセルフレベリング性シリコーン組成物について記述している。ジアセトアミド機能シラ
ン（Ｃ）は、一般式：
【化２】
0006297117.tif 000003
ここで式中、Ｒはビニル基であり、Ｒ’はメチル基、エチル基、又はフェニル基である
。のものである。米国特許第５０１７６２８号はまた、ジアセトアミド機能シラン（Ｃ）
及び前記アミノキシシリコン化合物は「ポリマー１００重量部当たり少なくとも５重量部
の合わせた重量を与えるのに十分な量で存在し、前記アミノキシシリコン化合物は、ジア
セトアミド機能シラン（Ｃ）の重量以下の量で存在し、前記組成物は、表面に塗布した場
合に自己レベリングであり、５０％相対湿度を有する空気雰囲気に暴露し２５℃で１４日
間硬化した場合、少なくとも１２００％の伸び率と、５０及び１００％の両方の伸び率に
おいて０．１７ＭＰａ（２５ポンド／平方インチ（ｐｓｉ））未満のモジュラスとを有す
るシリコーンエラストマーとなることを要件とした。しかしながら、米国特許第５０１７
６２８号は、上記の結晶化問題に関して言及しておらず、しかし米国特許第３９９６１８
４号で論じられている溶媒の任意の使用を推奨している。更に、米国特許第５０１７６２
８号の実施例では、使用したアセトアミド機能シランはメチルビニルジ（Ｎ−メチルアセ
トアミド）シランのみであり、用いた温度は常に室温であり、また、実施例４及び７は共
にＮ，Ｎ−ジメチルホルムアミドの添加を必要とする。したがって、米国特許第３８１７
９０９号の実施例３以外の先行技術の実施例で使用されたアセトアミド機能シランは、メ
チルビニルジ（Ｎ−メチルアセトアミド）シランのみであり、米国特許第３８１７９０９
号の実施例３は、その代りに、ジメチルジ（Ｎ−メチルアセトアミド）シランを使用した
。このように、Ｎ−メチルアセトアミド以外のＮ−アルキルアセトアミド基はどの実施例
でも使用されず、米国特許第３９９６１８４号及び米国特許第５０１７６２８号は共に、
ＤＭＦなどの溶媒の必要性を支持している。
【０００７】
米国特許第３９９６１８４号に記載されているような凍結融解問題を回避するために用
いられる予め教示された必須極性溶媒は、選択したアセトアミド機能シランがメチルビニ
ルジ（Ｎ−エチルアセトアミド）シランである場合には必要でなく、それによって、アセ
トアミド機能シランの凍結／融解によって生じる問題、あるいは、ＤＭＦなどの極性溶を
アセトアミド機能シランと組み合わせて使用することに関連する問題が回避され、このこ
とは、かかる溶媒を予め組み込む場合と比べ、ユーザーにとって大きな利益であるここと
が現在では分かっている。
【発明の概要】
【課題を解決するための手段】
【０００８】
本開示によると、水分の非存在下で５℃以下、あるいは０℃以下の温度において貯蔵安
定性を有するが、水分に暴露されると室温でシリコーンエラストマーへと硬化可能なシリ
コーンエラストマー組成物であって、該組成物は、次の成分：
（ｉ）２５℃で５〜１００Ｐａ．ｓの粘度を有し、その有機基がメチル基、エチル基、
ビニル基、フェニル基、及び３，３，３−トリフルオロプロピル基からなる群から選択さ
れる、ヒドロキシル末端ブロックポリジオルガノシロキサン（ただし、前記有機基の５０
％以下はフェニル基又は３，３，３−トリフルオロプロピル基であり、前記有機基の１０
％以下はアルケニル基である）：１００重量部、
（ｉｉ）疎水性となるように任意に処理される、１種以上の充填剤、
（ｉｉｉ）メチルビニルジ（Ｎ−エチルアセトアミド）シラン：２．５〜１０重量部、
（ｉｖ）１分子当たり１〜１００個のケイ素原子、及び１分子当たり３〜１０個のアミ
ノキシ基を有し、前記アミノキシ基は一般式：−ＯＸを有する、アミノキシシリコン化合
物：１〜６重量部、ここで式中、
・Ｘは、−ＮＲ２及び複素環式アミンからなる群から選択される一価アミン基であり
、Ｒは、一価炭化水素基である。
・前記−ＯＸ基は、ＳｉＯ結合によりケイ素原子と結合し、アミノキシシリコン化合
物中のケイ素原子の残りの原子価は、ケイ素−酸素−ケイ素結合により１分子当たり２個
以上のケイ素原子を有するアミノキシシリコン化合物のケイ素原子と結合する二価酸素原
子、並びにケイ素―炭素結合によりケイ素原子に結合した一価炭化水素基及びハロゲン化
一価炭化水素基で満たされており、ケイ素原子当たり平均で少なくとも１個の一価炭化水
素基又はハロゲン化一価炭素水素基が存在する。を無水条件下で混合することによって調
製される混合物から本質的になり、
Ｎ，Ｎ−ジメチルホルムアミド（ＤＭＦ）、アセトニトリル、及びＮ−ｎ−ブチルアセ
トアミドから選択される極性溶媒を含有せず、即ちゼロ（０）部含有し、また５℃以下の
温度で貯蔵される場合に目に見えて部分的に結晶化しないことを特徴とする、シリコーン
エラストマー組成物が提供される。
【０００９】
更なる実施形態では、水分の非存在下で５℃以下、あるいは０℃以下の温度において貯
蔵安定性を有するが、水分に暴露されると室温でシリコーンエラストマーへと硬化可能な
シリコーンエラストマー組成物における、メチルビニルジ（Ｎ−エチルアセトアミド）シ
ラン（ｉｉｉ）の使用であって、該組成物は、次の成分：
（ｉ）２５℃で５〜１００Ｐａ．ｓの粘度を有し、その有機基がメチル基、エチル基、
ビニル基、フェニル基、及び３，３，３−トリフルオロプロピル基からなる群から選択さ
れる、ヒドロキシル末端ブロックポリジオルガノシロキサン（ただし、前記有機基の５０
％以下はフェニル基又は３，３，３−トリフルオロプロピル基であり、前記有機基の１０
％以下はアルケニル基である）：１００重量部、
（ｉｉ）疎水性となるように任意に処理される、１種以上の充填剤、
（ｉｉｉ）前記メチルビニルジ（Ｎ−エチルアセトアミド）シラン：２．５〜１０重量
部、
（ｉｖ）１分子当たり１〜１００個のケイ素原子、及び１分子当たり３〜１０個のアミ
ノキシ基を有し、前記アミノキシ基は一般式：−ＯＸを有する、アミノキシシリコン化合
物：１〜６重量部、ここで式中、
・Ｘは、−ＮＲ２及び複素環式アミンからなる群から選択される一価アミン基であり
、Ｒは、一価炭化水素基である。
・前記−ＯＸ基は、ＳｉＯ結合によりケイ素原子と結合し、アミノキシシリコン化合
物中のケイ素原子の残りの原子価は、ケイ素−酸素−ケイ素結合により１分子当たり２個
以上のケイ素原子を有するアミノキシシリコン化合物のケイ素原子と結合する二価酸素原
子、並びにケイ素−炭素結合によりケイ素原子に結合した一価炭化水素基及びハロゲン化
一価炭化水素基で満たされており、ケイ素原子当たり平均で少なくとも１個の一価炭化水
素基又はハロゲン化一価炭素水素基が存在する。を無水条件下で混合することによって調
製される混合物から本質的になり、
Ｎ，Ｎ−ジメチルホルムアミド（ＤＭＦ）、アセトニトリル、及びＮ−ｎ−ブチルアセ
トアミドから選択される極性溶媒を含有せず、即ちゼロ（０）部含有し、また５℃以下の
温度で貯蔵される場合に目に見えて部分的に結晶化しないことを特徴とする使用、が提供
される。
【００１０】
ヒドロキシル末端ブロックポリジオルガノシロキサン（ｉ）は、２５℃において約５〜
１００Ｐａ．ｓの粘度を有し得る。これらポリジオルガノシロキサンは、平均粘度が上に
定義した制限の範囲内に入る限りは、様々な粘度の単分散系、多分散系、又は混合物であ
り得る。ヒドロキシル末端ブロックポリジオルガノシロキサンは、メチル基、エチル基、
ビニル基、フェニル基、及び３．３．３−トリフルオロプロピル基から選択される有機基
を有する。ポリジオルガノシロキサンの有機基は、該ポリジオルガノシロキサン中の基の
総数を基準として、フェニル基又は３，３，３−トリフルオロプロピル基を５０％以下、
またビニル基を１０％以下含有する。他の一価の炭化水素基及びハロゲン化された一価炭
化水素基がポリジオルガノシロキサン中に少量存在することができる。ヒドロキシル末端
ブロックポリジオルガノシロキサンのジオルガノシロキサン単位は、例えば、ジメチルシ
ロキサン単位、ジエチルシロキサン単位、エチルメチルシロキサン単位、ジフェニルシロ
キサン単位、メチルフェニルシロキサン単位、メチルビニルシロキサン単位、及び３，３
，３−トリフルオロプロピルメチルシロキサン単位、あるいはこれらの単位の２つ以上の
混合物であり得る。最も好ましくは、ヒドロキシル末端ブロックポリジオルガノシロキサ
ンは、２５℃で約５〜１００Ｐａ．ｓの粘度を有するポリジメチルシロキサンである。
【００１１】
本明細書で用いるポリジオルガノシロキサンという用語は、少量の他のシロキサン単位
、例えば、モノオルガノシロキサン単位のようなものを排除しない。ヒドロキシル末端ブ
ロックポリジオルガノシロキサンは当該技術分野において既知であり、公知の工業的方法
によって製造することができる。好ましいヒドロキシル末端ブロックポリジオルガノシロ
キサンは、ヒドロキシル末端ブロックポリジメチルシロキサンである。
【００１２】
別途記載のない限り、本明細書における全ての粘度の測定は、ＡＳＴＭ  Ｄ４２８７  
Ｃｏｎｅ  ａｎｄ  Ｐｌａｔｅ  Ｍｅｔｈｏｄに従って２５℃で行われる。
【００１３】
本明細書に記載される組成物は、ヒドロキシル末端ブロックポリジオルガノシロキサン
（ｉ）１００重量部当たり、１種以上の（任意に非酸性の）充填剤（ｉｉ）：２５〜２０
０重量部を含有する。組成物は典型的には、上述のように、１種以上の超微粒子状補強充
填剤、例えば、籾殻灰及びある程度の炭酸カルシウムなどの高表面積ヒュームドシリカ及
び沈降シリカなど、又は追加の非補強充填剤、例えば、破砕石英、珪藻土、硫酸バリウム
、酸化鉄、二酸化チタン、及びカーボンブラック、タルク、ウォラストナイトなどを含有
する。単独で、又は上記の充填剤に加えて使用することができる他の充填剤としては、ア
ルミナイト、硫酸カルシウム（無水石膏）、石膏、硫酸カルシウム、炭酸マグネシウム、
カオリンなどの粘土、酸化アルミニウム三水和物、水酸化マグネシウム（水滑石）、黒鉛
、炭酸銅、例えばマラカイト、炭酸ニッケル、例えばザラカイト（zarachite）、炭酸バ
リウム、例えば毒重石、及び／又は炭酸ストロンチウム、例えばストロンチアナイトが挙
げられる。
【００１４】
酸化アルミニウム、かんらん石グループ；柘榴石グループ；アルミノシリケート；リン
グケイ酸塩；鎖ケイ酸塩；及び層状ケイ酸塩からなる群からのケイ酸塩。かんらん石グル
ープは、ケイ酸塩鉱物、例えば、限定されないが、フォルステライト及びＭｇ２ＳｉＯ４
などを含む。柘榴石グループは、粉砕したケイ酸塩鉱物、例えば、限定されないが、パイ
ロープ；Ｍｇ３Ａｌ２Ｓｉ３Ｏ１２；灰ばんザクロ石；及びＣａ２Ａｌ２Ｓｉ３Ｏ１２な
どを含む。アルミノシリケートは、粉砕したケイ酸塩鉱物、例えば、限定されないが、シ
リマナイト；Ａｌ２ＳｉＯ５；ムライト；３Ａｌ２Ｏ３．２ＳｉＯ２；キアナイト：及び
Ａｌ２ＳｉＯ５などを含む。
【００１５】
リングケイ酸塩グループは、ケイ酸塩鉱物、例えば、限定されないが、コージライト及
びＡｌ３（Ｍｇ，Ｆｅ）２［Ｓｉ４ＡｌＯ１８］などを含む。鎖ケイ酸塩グループは、粉
砕したケイ酸塩鉱物、例えば、それらに限定されないが、珪灰石及びＣａ［ＳｉＯ３］な
どを含む。
【００１６】
層状ケイ酸塩グループは、ケイ酸塩鉱物、例えば、限定されないが、雲母；Ｋ２Ａｌ１
４［Ｓｉ６Ａｌ２Ｏ２０］（ＯＨ）４；葉蝋石；Ａｌ４［Ｓｉ８Ｏ２０］（ＯＨ）４；タ
ルク；Ｍｇ６［Ｓｉ８Ｏ２０］（ＯＨ）４；蛇紋石、例えば、アスベスト；カオリナイト
；Ａｌ４［Ｓｉ４Ｏ１０］（ＯＨ）８；及びバーミキュライトなどを含む。
【００１７】
更に、充填剤の表面処理は、例えば、ステアリン酸エステル、ステアリン酸、ステアリ
ン酸の塩、ステアリン酸カルシウム、及びカルボキシレートポリブタジエンなどの脂肪酸
又は脂肪酸エステルなどを用いて行うことができる。ケイ素含有物質ベースの処理剤とし
ては、オルガノシラン、オルガノシロキサン、又はオルガノシラザンヘキサアルキルジシ
ラザン若しくは短鎖シロキサンジオールを挙げることができ、それによって充填剤が疎水
性になり、したがって容易に取扱うことができるようになり、他のシーラント成分との均
質混合物が得られる。充填剤を表面処理することで、粉砕ケイ酸塩鉱物をシリコーンポリ
マーで容易に湿らせやすくなる。これらの表面修飾された充填剤は凝集することがなく、
シリコーンポリマーに均一に組み込むことができる。これにより未硬化の組成物の室温機
械的性質が改善される。更に、この表面処理された充填剤は、未処理材又は原材料よりも
低い伝導性を与える。
【００１８】
自己レベリングシーラント配合物の場合、本明細書の組成物は、好ましくは、任意に１
〜８μｍの平均粒径を有する、非酸性、非補強充填剤（ｉｉ）である。前記自己レベリン
グシーラント配合物に関し、好ましい充填剤は、例えば、炭酸カルシウム、酸化第二鉄、
珪藻土、アルミナ、アルミナ水和物、二酸化チタン、有機充填剤、シリコーン樹脂などの
樹脂、破砕石英、硫酸カルシウムなどから選択され得る。
【００１９】
使用される場合のこのような充填剤の割合は、エラストマー形成性組成物及び硬化エラ
ストマーにおいて所望される特性に依存し得る。通常、組成物の充填剤含量は、希釈剤部
分を除いたポリマー１００重量部当たり約５〜約８００重量部、好ましくは２５〜４００
重量部の範囲内である。本明細書に記載される自己レベリングシーラント配合物は、例え
ば、好ましい非酸性、非補強充填剤：２５〜１２５重量部を含有してもよい。
【００２０】
この充填剤は、処理剤で充填剤をコーティングするか、又は充填剤を処理剤と反応させ
ることによって、処理剤で処理される。処理済みの充填剤が商業的に入手可能であり、例
えば、Ｉｍｅｒｙｓ（Ｒｏｓｗｅｌｌ，ＧＡ）からも販売されるＧＡＭＡ−ＳＰＥＲＳＥ
（登録商標）Ｃ−１１として、及びＣｙｐｒｕｓ  Ｉｎｄｕｓｔｒｉａｌ  Ｍｉｎｅｒａ
ｌｓ  Ｃｏｍｐａｎｙ（Ｅｎｇｌｅｗｏｏｄ，Ｃｏｌｏｒａｄｏ）より入手されるコタマ
イト（Kotamite）として公知であるステアリン酸カルシウムで処理された炭酸カルシウム
充填剤である。処理済み充填剤は未硬化組成物に高い流動性を、及び硬化組成物に低いモ
ジュラスを与えるので、充填剤を処理することが必要である。
【００２１】
成分（ｉｉｉ）は、メチルビニルジ−（Ｎ−エチルアセトアミド）シランである。
【化３】
0006297117.tif 000004
【００２２】
メチルビニルジ−（Ｎ−エチルアセトアミド）シランは、ヒドロキシル末端ブロックポ
リジオルガノシロキサン（ｉ）と反応してより長いポリマーをもたらすという点で、本明
細書では鎖延長剤として使用される。ポリマー鎖の延長は、鎖長が延長したポリマーを提
供し、それにより得られた硬化エラストマーのモジュラスが低くなる。メチルビニルジ−
（Ｎ−エチルアセトアミド）シラン（ｉｉｉ）の量は、ポリジオルガノシロキサンポリマ
ー１００重量部当たり２．５〜１０重量部であり得る。最も好ましい組成物は、ポリジオ
ルガノシロキサンポリマー（ｉ）１００重量部当たり４〜８重量部を有する。メチルビニ
ルジ−（Ｎ−エチルアセトアミド）シランの量が２．５部未満の場合、得られた組成物は
硬化して有意に高いモジュラスを有するシリコーンエラストマーとなり、その結果、該エ
ラストマーはもはや低モジュラスシリコーンエラストマーに分類されないことになる。組
成物は、全反応成分を１つのパッケージに入れて包装されることができ、無水条件下で長
期間、例えば３か月以上貯蔵されることができる。１０重量部を超えると、硬化が遅くな
り、かつあまり望ましくない物理的性質が観察されるので、１０重量部を超えることによ
る利点は感じられない。
【００２３】
アミノキシシリコン化合物（ｉｖ）は、１分子当たり１〜１００個のケイ素原子を有す
るケイ素化合物であり得、１分子当り２〜２０個、あるいは３〜１０個のアミノキシ基が
存在する。アミノキシケイ素化合物は、シラン及びシロキサンを含む。ケイ素−酸素結合
によりケイ素原子に結合したアミノキシ基は、一般式：−ＯＸで表わすことができ、ここ
で式中、Ｘは、基−ＮＲ２の一価アミン基及び複素環式アミンであり、Ｒは、一価の炭化
水素基を表す。
【００２４】
−ＮＲ２基は、Ｎ，Ｎ−ジエチルアミノ、Ｎ，Ｎ−エチルメチルアミノ、Ｎ，Ｎ−ジメ
チルアミノ、Ｎ，Ｎ−ジイソプロピルアミノ、Ｎ，Ｎ，−ジプロピルアミノ、Ｎ，Ｎ，−
ジブチルアミノ、Ｎ，Ｎ，−ジペンチルアミノ、Ｎ，Ｎ，−ジヘキシルアミノ、Ｎ，Ｎ，
−ジブチルアミノ、Ｎ，Ｎ−メチルプロピルアミノ、Ｎ，Ｎ，−ジフェニルアミノ、及び
Ｎ，Ｎ，−メチルフェニルアミノで表すことができる。複素環式アミンは、エチレンイミ
ノ、ピロリジノ、ピペリジノ、及びモルホリノであり得る。更なるアミノキシシリコン化
合物は、アミノキシシリコン化合物を示すために参照により本明細書に組み込まれる米国
特許第３９９６１８４号に記述されている。
【００２５】
１個のケイ素原子を有するアミノキシシリコン化合物は、１分子当たり３個のアミノキ
シ基と、１個の一価炭化水素基又はハロゲン化された一価炭化水素基を有するシランであ
る。これらのアミノキシシランは、一般式：
Ｒ”Ｓｉ（ＯＸ）３
を有し、ここで式中、Ｒ”は、一価炭化水素基又はハロゲン化された一価炭化水素基で
あり得る。Ｒ”の例は、したがって、メチル、エチル、フェニル、ビニル、ヘキシル、オ
クタデシル、シクロヘキシル、ブチル、ヘプチル、オクチル、ベンジル、フェニルエチル
、ナフチル、プロピル、イソプロピル、クロロフェニル、３，３，３−トリフルオロプロ
ピル、β−（ペルフルオロペンチル）エチル、ヨードナフチル、ブロモヘプチル等であり
得る。
【００２６】
１分子当たりのケイ素原子が１個よりも多いアミノキシシリコン化合物は、線状ポリシ
ロキサン及び環式ポリシロキサンであってもよく、例えば、シロキサンのホモポリマー、
若しくはコポリマー、又は混合物のうちのいずれか、並びにシロキサンとシランとの混合
物であり得る。シロキサンのケイ素原子は、上記のＲ”で定義される一価の基に結合して
いるアミノキシ基に結合していないケイ素原子の残りの原子価に、ケイ素−酸素−ケイ素
結合によって共に結合している。好ましいアミノキシシリコン化合物は、以下の実施例に
記載されるように、平均して２個のトリメチルシロキサン単位、２〜２０個のメチル（Ｎ
，Ｎ−ジアルキルアミノキシ）シロキサン単位、及び２〜２０個のジアルキルシロキサン
単位を有するか、あるいは、平均して２個のトリメチルシロキサン単位、５個のメチル（
Ｎ，Ｎ−ジエチルアミノキシ）シロキサン単位、及び３個のジメチルシロキサン単位を１
分子当たりに有するコポリマーである。
【００２７】
アミノキシシリコン化合物（ｉｖ）の量は、ヒドロキシル末端ブロックポリジオルガノ
シロキサン１００重量部当たり０．５〜１０重量部、あるいは、ヒドロキシル末端ブロッ
クポリジオルガノシロキサン１００重量部当たり１〜６重量部であり得る。アミノキシシ
リコン化合物の量が１０部を超えると、得られた硬化生成物は、高モジュラスのシリコー
ンエラストマーである。アミノキシシリコン化合物の好ましい量は、２〜５部である。
【００２８】
他の従来の添加剤は、それらが組成物の残りの成分に適合する限りにおいて使用するこ
とができ、例えば、顔料、接着促進剤、希釈剤、押出助剤、触媒、染料、抗酸化剤、熱安
定性添加剤等が挙げられる。
【００２９】
例えば、希釈剤を自己レベリング組成物中で使用してもよい。希釈剤は、存在する場合
、全組成物の１〜２０重量％の、２５℃で１〜１００Ｐａ．ｓ、あるいは２５℃で１２〜
１００Ｐａ．ｓの粘度を有する非反応性シリコーン流体からなる希釈剤、あるいは、２５
℃で約１２〜２５Ｐａ．ｓの粘度を有するトリメチルシリル末端ブロックポリジメチルシ
ロキサンからなる希釈剤を含み得る。非反応性シリコーン流体は、Ｒ”２ＳｉＯ単位を有
するホモポリマーであり得、その場合、Ｒ”は、メチル、エチル、プロピル、ビニル、又
は３，３，３，−トリフルオロプロピルであり、Ｒ”は各単位毎に同じであっても異なっ
ていてもよい。このシリコーン希釈剤の末端ブロック単位はＲ”３ＳｉＯであり得、その
場合、Ｒ”は上述の通りである。この希釈剤は、この希釈剤が無い場合に得られるよりも
低いモジュラス及び高い伸び率を与えるために用いられる。希釈剤の粘度が低すぎると、
この組成物は適当に硬化しない、即ち、不粘着時間が長すぎるようになる。希釈剤がより
高い粘度、例えば、１２Ｐａ・ｓ以上を有すると、より低い粘度の物質よりもより短い不
粘着時間を与えると思われる。必要な希釈剤の量は、より低い粘度の物質よりもより高い
粘度の物質の方が少ない。
【００３０】
本明細書に記載される組成物中で用いられる成分の量は、組成物が５０％相対湿度の空
気に暴露されて２５℃で１４日にわたって硬化されるとき、ＡＳＴＭ  Ｄ４１２に従って
試験した場合、少なくとも１２００％の伸び率と、５０％及び１００％の伸び率において
１７２．４ｋＰａ（２５ｐｓｉ）未満のモジュラスとを有する硬化シリコーンエラストマ
ーが得られるように選択される。硬化したシーラントがこれら要件を満たさない場合、ア
スファルト舗装道路でシーラントとして使用されるときに適切に機能しない。つまり、シ
ーラントはアスファルトの粘着性を損ない、それにより、例えば寒さでアスファルトが収
縮した場合にみられるような引張力に接続部がさらされた場合に封止部を破壊してしまう
。
【００３１】
この組成物は、好ましくは、ヒドロキシル末端ブロックポリジオルガノシロキサンと充
填剤とを混合し、充填剤がよく分散した均質混合物を作製することにより製造される。好
適な混合物は、工業用ミキサーを用いて通常１時間で得られる。好ましくは、得られた混
合物を脱気し、次いで、メチルビニルジ−（Ｎ−エチルアセトアミド）シラン（ｉｉｉ）
とアミノキシシリコン化合物（ｉｖ）との混合物を加え、ポリマー及び充填剤混合物と混
合する。混合は、本質的に無水条件下で行われる。次いで、得られた組成物を、本質的に
無水条件下で貯蔵用の容器に入れる。１つのパッケージの組成物を製造すると、それは安
定である。つまり、本質的に水分を含まない条件を保つ場合には硬化しないが、室温で水
分に暴露すると硬化して低モジュラスシリコーンエラストマーとなる。希釈剤又は他の添
加剤は、任意の方法で、及び調製のどの時点で組成物に混合されてもよいが、ポリマー及
び充填剤を混合し、より良好な充填剤の分散が生じた後に加えることが好ましい。本発明
の組成物は、１つのパッケージの組成物として設計されているが、所望により、成分を２
つ以上のパッケージに包装してもよい。
【００３２】
本明細書の組成物は、ノンサグ配合物中又は自己レベリング配合物中のいずれかに提供
され得るシーラント物質を提供する。自己レベリング配合物とは、貯蔵容器から水平接合
部に排出されると「自己レベリング」することを意味する、即ち、シーラントは、シーラ
ントと接合スペースの両側との間の密接な接触をもたらすのに十分な重力下で流れる。こ
れにより、接合面に対するシーラントの最大の接着を生じさせることができる。自己レベ
リングはまた、水平接合部及び垂直接合部の両方で使用するように設計されたシーラント
が必要とするように、シーラントを接合部の中に入れた後に道具を使用してシーラントを
細工する必要性を排除する。ノンサグ組成物は、後者とは異なり、典型的には重力下で目
に見えるほど流れず、典型的には、封止することが意図される位置／接合部の中に道具を
使用して入れる必要がある。
【発明を実施するための形態】
【００３３】
本明細書に開示される組成物は、組成物の硬化を助けるために触媒を必要としないが、
適切な場合には、好適な触媒を使用してもよい。しかしながら、室温加硫性シリコーンエ
ラストマー組成物で用いられる従来の硬化触媒の多くは、組成物の硬化に支障を来す。
【００３４】
本明細書に記載される自己レベリング組成物は、アスファルト舗装道路の封止における
機能に必要な特性の独特な組み合わせを有するシーラントとして有用である。アスファル
ト舗装物質は、適切な材料厚さ（例えば、２０．３２ｃｍ）に堆積させることによりアス
ファルト高速道路を形成するために用いられ、劣化コンクリート高速道路の修復用には、
例えば１０．１６ｃｍの層を上重ねすることによって用いられる。アスファルトの上層は
、コンクリート内に存在する接続部において下層のコンクリートの動きが原因でアスファ
ルト上層に亀裂が生じる反射亀裂として公知の現象を受ける。この反射亀裂は、亀裂への
水の浸入を防ぐため封止する必要があり、この亀裂は、水が凍結及び膨張した場合に、ア
スファルト舗装道路を更に破壊することになる。
【００３５】
あらゆる理由、例えば、熱膨張及び収縮のために動く亀裂に対する有効な封止を形成す
るため、シール材料を亀裂の側壁の界面に結合させなければならず、このシール材料は、
亀裂が圧縮及び膨張するときに結合力を失ってはならない。アスファルト舗装道路の場合
、シーラントは、アスファルト自体が破壊するのに十分な張力を、界面においてアスファ
ルトに加えてはならない。つまり、結合ラインにおいて加わる応力がアスファルトの降伏
強さより十分低くなるように、シーラントのモジュラスは十分に低くければならない。
【００３６】
望ましことが見出された高速道路シーラントの更なる特徴は、亀裂に塗布した際に流出
するシーラントの能力である。シーラントが重力下で十分な流動性を有する場合、シーラ
ントは、不規則に亀裂した壁の側面と密接な接触を形成し、シーラントを機械的に圧迫し
て亀裂した側壁と接触させるために、シーラントを亀裂内に押出した後でそのシーラント
を道具を使用して細工する必要なく良好な結合を形成する。この特性を自己レベリングと
呼ぶ。
【００３７】
硬化した物質のモジュラスは、アスファルトが粘着性を損なうのに十分な力をアスファ
ルトに加えないだけ十分に低く設計される。硬化した物質は、張力下に置かれたとき、張
力により生ずる応力のレベルが時間と共に低下し、伸びが高度の場合でさえも接続部が高
応力レベルにならないような物質である。
【００３８】
以下の実施例は説明の目的のみで示されており、添付の「特許請求の範囲」に的確に明
記されている本明細書の開示を限定すると解釈されるべきではない。部は重量部である。
別途記載のない限り、粘度測定は２５℃で行われ、ＡＳＴＭ  Ｄ４２８７  Ｃｏｎｅ  ａ
ｎｄ  Ｐｌａｔｅ  Ｍｅｔｈｏｄに従って測定された。１ポンド／平方インチ（ｐｓｉ）
は６．８９５ｋＰａである。
【図面の簡単な説明】
【００３９】
関連図面が提供されており、次の通り示している。
【図１ａ】冬のミシガン州の暖房のない倉庫の中で、典型的には０〜−１０℃の温度で６か月にわたって低温貯蔵した後の結晶化効果によりきめの粗い外観を示す自己レベリング比較例１である。
【図１ｂ】冬のミシガン州の暖房のない倉庫の中で、典型的には０〜−１０℃の温度で６か月にわたって低温貯蔵した後の、滑らかな外観を示す自己レベリング実施例１（未硬化）である。
【図２ａ】−３０℃で８日にわたって低温貯蔵した後の結晶化効果によりきめの粗い外観を示す比較例４の硬化試料である。
【図２ｂ】−３０℃で８日にわたって低温貯蔵した後の滑らかな外観を示す実施例３及び比較例３（ＤＭＦを含む）の硬化試料である。
【図２ｃ】−３０℃で８日にわたって低温貯蔵した後の滑らかな外観を示す実施例３及び比較例３（ＤＭＦを含む）の硬化試料である。
【００４０】
【表１】
0006297117.tif 000005
【００４１】
別途記載のない限り、全ての配合量は重量部であり、全ての粘度は２５℃で測定された
。シロキサンポリマーは、５０  ０００ｍＰａ．ｓの粘度（ＡＳＴＭ  Ｄ４２８７  Ｃｏ
ｎｅ  ａｎｄ  Ｐｌａｔｅ  Ｍｅｔｈｏｄに従って測定）を有するジメチルヒドロキシ末
端ジメチルシロキサンである。ＮＭＡは、メチルビニルビス（Ｎ−メチルアセトアミド）
シランである。ＮＥＡは、メチルビニルビス（Ｎ−エチルアセトアミド）シランである。
ＤＭＦはジメチルホルムアミドである。粉砕炭酸カルシウムは、製品名Ａｔｏｍｉｔｅ（
登録商標）でＩｍｅｒｙｓ（Ｒｏｓｗｅｌｌ，ＧＡ）によって市販され、作成時のデータ
シートによると、含まれる粉砕炭酸カルシウムは、中央粒径３．０μｍ、比表面積２．８
ｍ２ｇ、及びモース硬度３を有した。処理済み粉砕炭酸カルシウムは、同様にＩｍｅｒｙ
ｓ（Ｒｏｓｗｅｌｌ，ＧＡ）によって販売されるＧＡＭＡ−ＳＰＥＲＳＥ（登録商標）Ｃ
−１１であった。
【００４２】
希釈剤は、２５℃で１２５００ｍＰａ．ｓの粘度を有する非反応性トリメチルシリル末
端ジメチルシロキサン流体であった。使用したアミノキシシリコン化合物は次の一般式を
有したが、ポリマーの主鎖上の基はブロック状であっても、ランダムに分布してもよいこ
とに留意されたい。
【化４】
0006297117.tif 000006
【００４３】
組成物を硬化させた後、それらの物理的性質について試験した。結果は下の表１ｂ及び
表１ｃに示されている。以下の試験方法を用いて結果を得た。
ジュロ硬度（ポイント）をＡＳＴＭ  Ｃ６６１に従って測定した。引張強さ、伸び率、
５０％伸び率でのモジュラス（モジュラス５０）、１００％伸び率でのモジュラス（モジ
ュラス１００）、及び１５０％伸び率でのモジュラス（モジュラス１５０）を、全てＡＳ
ＴＭ  Ｄ４１２に従って測定した。流動性をＡＳＴＭ  Ｄ２２０２に従って測定した（０
．２５ｃｍ（０．１インチ）の単位まで）。初期分離試験（実施例２で用いる）は、未硬
化試料の表面にたまっている透明な液体を観察することができるか否かを特定するための
目視試験である。
【００４４】
表１ｂ及び１ｃの分析は、２つの自己レベリング組成物の物理的性質は、低温貯蔵の前
後で同様であるが、本発明による実施例の外観は、生成物のきめを粗くする部分的に結晶
化された物質がないことによって、著しく優れている。図１ａは、冬のミシガン州の暖房
のない倉庫の中で（典型的には０〜−１０℃の温度で）６か月にわたって低温貯蔵した後
の結晶化効果によりきめの粗い外観を示す自己レベリング比較例１示す。図１ｂは、冬の
ミシガン州の暖房のない倉庫の中で（典型的には０〜−１０℃の温度で）６か月にわたっ
て低温貯蔵した後の滑らかな外観を示す自己レベリング実施例１（未硬化）を示す。
【００４５】
しかしながら、ノンサグ試料の場合には、本発明による組成物で回避されたのは結晶化
だけでなく、平均約−１０℃の温度にて長期間貯蔵した後の伸び率の有意差が明らかであ
る。したがって、ＤＭＦなどの追加の溶媒を必要とせずに回避されたのは結晶化の問題だ
けでなく、本発明による実施例は追加の著しく優れた物理的性質も有する。
【００４６】
【表２】
0006297117.tif 000007
【００４７】
【表３】
0006297117.tif 000008
【実施例】
【００４８】
（実施例２）
更なるノンサグ試料を調整し、以下の実施例２で試験した。組成物の配合量は表２ａに
示されており、物理的性質の結果は表２ｂ及び２ｃに示されている。実施例１と同じ成分
を使用した。上に定義したのと同じ試験方法を用いた。
【００４９】
【表４】
0006297117.tif 000009
【００５０】
【表５】
0006297117.tif 000010
【００５１】
この実施例では、試料は物理的性質試験の前に室温にて７日にわたって硬化された。新
鮮試料はそれぞれ、室温硬化後に合理的に等しい物理的性質を有すると思われ、これは恐
らく予想通りであることに留意すべきである。
【００５２】
【表６】
0006297117.tif 000011
【００５３】
【表７】
0006297117.tif 000012
【００５４】
ＲＴは室温を意味する。上の実施例では、試料は低温貯蔵の前に室温で７日にわたって
硬化された。低温貯蔵は８日間だけであった。ノンサグ生成物では、ＡＳＴＭ−Ｄ２２０
２に従って０．５ｃｍ（０．２インチ）未満の流動性が望ましい。本発明の実施例では、
比較例３及び実施例３は共に等しく低い流動性の値を有するが、実施例３は環境に優しく
ない溶媒を含まないという追加の利点を有する。低い流動性の値はＤＭＦ溶媒を含有する
比較例３にも見られ、比較例３及び実施例３は、部分結晶化により外観のきめが粗い比較
例４と異なり、共に滑らかな低温時の外観を有することに気が付くであろう。図２ａは、
−３０℃で８日にわたって低温貯蔵した後の結晶化効果によりきめの粗い外観を示す比較
例４（ＤＭＦは存在せず）の硬化試料を示す。図２ｂ及び図２ｃは、−３０℃で８日にわ
たって低温貯蔵した後の滑らかな外観を示す、本発明による実施例３及び比較例３（ＤＭ
Ｆを含む）の硬化試料を示す。
【００５５】
比較例３及び４と異なり、本発明による実施例３では分離は見られない。このことは、
本発明による組成物は該組成物中の充填剤のより良好でより長期持続的な分散を維持する
という点で、本発明による組成物の更なる利点を示している。短期間の低温貯蔵では、実
施例１の長期保存の後に見られた伸び率に見られる有意差は観察されないことに気が付く
であろう。
【００５６】
【表８】
0006297117.tif 000013
【００５７】
表２ｅでは、比較例３及び４並びに実施例３の更なる試料を同様のやり方で硬化させた
後、−３０℃の温度にて９２日の長期間にわたって低温貯蔵した。ここでも同様に、実施
例３は、滑らかな外観を提供し、目に見える初期分離がなく、かつ依然として良好な流動
性の値を有したことにより、全体として最高の結果を得た。
【図１ａ】
0006297117.tif 000015
【図１ｂ】
0006297117.tif 000016
【図２ａ】
0006297117.tif 000017
【図２ｂ】
0006297117.tif 000018
【図２ｃ】
0006297117.tif 000019